(57)【要約】【課題】  濡れた皮膚への良好な接着性と乾燥した皮膚への接着力及び凝集力のバランスが良好で且つ使用基材（材料）の制限無く、高い透湿性を有する医療用貼付製品として好適に使用しうる粘着テープ、より具体的には絆創膏、パップ剤、ドレッシング材などに用いられ  水や汗で濡れた皮膚にも良好な接着性を有し、且つ貼付後発汗による蒸れ・かゆみを極限まで低下した粘着テープを提供する。【解決手段】  （メタ）アクリル酸エステル系重合体１００重量部及びこれと相溶する有機液状成分５〜３０重量部とを含む粘着剤層を有し、該有機液状成分が、乳酸オクチルドデシル、リンゴ酸ジイソステアリルのいずれか１種から選ばれることを特徴とする粘着テープであり、基材に対する該粘着剤層の占有塗工面積率が７０〜９８％になるように規則的に部分塗工されていることを特徴とする。【選択図】      なし【特許請求の範囲】
【請求項１】
少なくとも粘着剤層を有する粘着テープにおいて、粘着剤層が（メタ）アクリル酸エステル系重合体１００重量部と、この（メタ）アクリル酸エステル系重合体と相溶性を有するヒドロキシカルボン酸高級アルキルエステル３〜３０重量部とを含むことを特徴とする粘着テープ。
【請求項２】
ヒドロキシカルボン酸高級アルキルエステルが、乳酸オクチルドデシルおよびリンゴ酸ジイソステアリルの少なくともいずれかであることを特徴とする請求項１記載の粘着テープ。
【請求項３】
濡れた皮膚に対する初期接着力が少なくとも０．０８Ｎ／ｃｍであり、乾燥した皮膚に対する初期接着力が少なくとも０．０８Ｎ／ｃｍであり、濡れた皮膚に対する初期接着力が、乾燥した皮膚に対する初期接着力の少なくとも７０％であることを特徴とする請求項１又は請求項２に記載の粘着テープ。
【請求項４】
基材に沿って積層された粘着剤層を備え、粘着剤層が、基材に対する粘着剤層の占有塗工面積率が７０〜９８％になるように規則的に基材に部分塗工されていることを特徴とする請求項１〜請求項３のいずれかに記載の粘着テープ。
【請求項５】
圧着圧力８０ｇ／ｃｍ2で皮膚に粘着剤層を圧着させたとき、５０ｍｍ×５０ｍｍの貼付面積当たりの皮膚に接する粘着剤の総面積が、貼付面積の５０〜９５％になるように粘着剤層表面が凹凸に形成されていることを特徴とする請求項１〜請求項４のいずれかに記載の粘着テープ。
【請求項６】
粘着剤層表面の凹凸が粘着剤層側に凹凸装飾加工が施された離型シートに粘着剤を塗工することによって形成されていることを特徴とする請求項５に記載の粘着テープ。
【請求項７】
救急絆創膏として用いられる請求項１〜請求項６のいずれかに記載の粘着テープ。
【発明の詳細な説明】
【技術分野】
【０００１】
本発明は、粘着テープに関し、詳しくは、皮膚に適用される医療用貼付製品、たとえば、救急絆創膏として好適に用いられる粘着テープに関する。
【背景技術】
【０００２】
従来、医療用貼付製品として粘着包帯、絆創膏、サージカルテープ等が使用されているが、汗が滲んだ人体に貼付する場合に汗によって粘着テープの初期タックが妨げられ、貼付出来ないといった問題や、これらを人体に長時間貼り付けておくと皮膚表面からの発汗によるテープの剥がれが生じるという問題があり、医療用粘着テープには湿潤面への接着性や透湿性が要求されている。
【０００３】
感圧接着テープおよびその他の同種類のものは、医療用テープ、創傷または外科用包帯、スポーツ用テープ、外科的ドレープ、あるいはセンサー、電極、ストーマ装具などの医療用具の接着に使用されるテープまたはタブなど、皮膚に対する接着が必要となる多種多様な用途で使用されている。これらの接着剤がコーティングされた製品のすべてに関係する問題は、乾燥した皮膚と同様に濡れた皮膚に対しても十分高い接着力を実現するという目標のバランスをとる必要があるということである。汗が滲んだ人体に貼付する場合に汗によって粘着テープの初期タックが妨げられ、貼付出来ないといった問題が生じ、医療用粘着テープには湿潤面への接着性が要求されている。
【０００４】
このような問題を解決するため特許文献１では粘着剤を吸水性基材にパターンコーティングする方法が公開されている。しかし、特表２００２−５３１１７１の方法では、粘着剤そのものに湿潤接着性を持たせたものでは無いと言うことと、基材構成が限定されるため汎用性が低いという問題があった。
【０００５】
【特許文献１】特表２００２−５３１１７１号公報
【発明の開示】
【発明が解決しようとする課題】
【０００６】
本発明は、上記欠点に鑑み、濡れた皮膚への良好な接着性と乾燥した皮膚への接着力及び凝集力のバランスが良好で且つ使用基材（材料）の制限無く、高い透湿性を有する医療用貼付製品として好適に使用しうる粘着テープ、好ましくは絆創膏、パップ剤、ドレッシング材などに用いられ、水や汗で濡れた皮膚にも良好な接着性を有し、且つ貼付後発汗による蒸れ・かゆみを極限まで低下した粘着テープを提供することを目的とする。尚、本発明に於ける粘着テープには、粘着シート及び粘着フィルムも含まれる。
【課題を解決するための手段】
【０００７】
上記目的を達成するために、請求項１の発明は、少なくとも粘着剤層を有する粘着テープにおいて、粘着剤層が（メタ）アクリル酸エステル系重合体１００重量部と、この（メタ）アクリル酸エステル系重合体と相溶性を有するヒドロキシカルボン酸高級アルキルエステル３〜３０重量部とを含むことを特徴とする粘着テープである。
【０００８】
請求項２の発明は、ヒドロキシカルボン酸高級アルキルエステルが、乳酸オクチルドデシルおよびリンゴ酸ジイソステアリルの少なくともいずれかであることを特徴とする請求項１記載の粘着テープである。
【０００９】
請求項３の発明は、濡れた皮膚に対する初期接着力が少なくとも０．０８Ｎ／ｃｍであり、乾燥した皮膚に対する初期接着力が少なくとも０．０８Ｎ／ｃｍであり、濡れた皮膚に対する初期接着力が、乾燥した皮膚に対する初期接着力の少なくとも７０％であることを特徴とする請求項１又は請求項２に記載の粘着テープである。
【００１０】
請求項４の発明は、基材に沿って積層された粘着剤層を備え、粘着剤層が、基材に対する粘着剤層の占有塗工面積率が７０〜９８％になるように規則的に基材に部分塗工されていることを特徴とする請求項１〜請求項３のいずれかに記載の粘着テープである。
【００１１】
請求項５の発明は、圧着圧力８０ｇ／ｃｍ2で皮膚に粘着剤層を圧着させたとき、５０ｍｍ×５０ｍｍの貼付面積当たりの皮膚に接する粘着剤の総面積が、貼付面積の５０〜９５％になるように粘着剤層表面が凹凸に形成されていることを特徴とする請求項１〜請求項４のいずれかに記載の粘着テープである。
【００１２】
請求項６の発明は、粘着剤層表面の凹凸が粘着剤層側に凹凸装飾加工が施された離型シートに粘着剤を塗工することによって形成されていることを特徴とする請求項５に記載の粘着テープである。
【００１３】
請求項７の発明は、救急絆創膏として用いられる請求項１〜請求項６のいずれかに記載の粘着テープである。
【００１４】
以下に、本発明を詳細に説明する。
本発明でいう（メタ）アクリル酸エステル系重合体としては、特に限定されないが、たとえば、アルキル基がブチル、ペンチル、ヘキシル、ヘプチル、オクチル、ノニル、デシル、ウンデシル、ドデシル、トリデシル、ラウリルなどの直鎖アルキル基や分岐アルキル基を有する（メタ）アクリル酸アルキルエステル重合体、（メタ）アクリル酸メチルセロソルブ（アクリル酸エチレングリコール）等の側鎖にエーテル結合含有する（メタ）アクリル酸エステル等の重合体が挙げられ、これらを１種もしくは２種以上用いることが出来る。
【００１５】
また、上記（メタ）アクリル酸エステル系重合体としては（メタ）アクリル酸エステルと共重合可能な他のモノマーの共重合体も用いることができる。共重合可能な他のモノマーとしては、例えば、アクリル酸、イタコン酸、マレイン酸、無水マレイン酸などのカルボキシル基含有モノマー、スチレンスルホン酸などのスルホキシル基含有モノマー、アクリル酸ヒドロキシエチルエステルなどのヒドロキシ基含有モノマー、アクリルアミドなどのアミド基含有モノマー、（メタ）アクリル酸メトキシ（エトキシ）プロピレングリコール、（メタ）アクリル酸メトキシ（エトキシ）ポリエチレングリコールなどのアルコキシ基、またはエーテル結合含有の（メタ）アクリル酸エステル、Ｎ−ビニル−２−ピロリドンなどのビニルモノマーなどが挙げられる。これらは、凝集力調整や相溶性向上の為に用いることが出来る。
【００１６】
本発明に於いて、上記（メタ）アクリル酸エステル系重合体１００重量部に対し、ヒドロキシカルボン酸高級アルキルエステルが３〜３０重量部が添加される。これにより、濡れた皮膚への良好な接着性を有し、かつ、乾燥した皮膚への接着力及び凝集力のバランスが飛躍的に向上することを見いだした。すなわち、上記（メタ）アクリル酸エステル系共重合体に対しヒドロキシカルボン酸高級アルキルエステルが３重量部未満であると肌の凹凸に充分追従せず、初期接着力が低下し、結果的に濡れた肌への貼付性が不足する。３０重量部より多くなると、濡れた肌への貼付性は向上するが、凝集性能が悪化し、粘着テープを皮膚から剥離する際に糊残りが発生しやすくなる。
また、ヒドロキシカルボン酸高級アルキルエステルとしては、特に限定されないが、乳酸オクチルドデシル、および、リンゴ酸ジイソステアリルの少なくともいずれか１種が好適に用いられる。
【００１７】
本発明で用いる粘着剤層は、架橋されてもよい。架橋方法としては、任意の方法が採用されてよく、例えば、紫外線照射法や電子線照射等の放射線照射による物理的架橋やポリイソシアネート化合物、エポキシ化合物、有機過酸化物、有機金属塩、金属アルコラート、金属キレート化合物、他官能性化合物等の架橋剤を用いる化学的架橋が挙げられるが、反応性や取り扱いの点からポリイソシアネート化合物、エポキシ化合物が好適に用いられ、これらは、塗工、乾燥までは溶液の増粘現象を起こさず、極めて作業性に優れる。
【００１８】
この場合の上記架橋剤の配合量は、添加量が少なくなると、架橋密度が低下し、粘着テープを剥離紙や皮膚から剥離する際に糊残りが発生しやすくなり、多くなると、ゲル分率が高くなり架橋密度が高くなるため流動性が低下して十分な粘着性が得られなくなるので（メタ）アクリル酸エステル系重合体１００重量部に対して、０．０１〜３重量部が適当である。
【００１９】
上記粘着剤層のゲル分率は、架橋密度の目安となり、２０〜６０重量％が好ましく、より好ましくは３０〜５０重量％である。
【００２０】
尚、本発明に使用される粘着剤層は、基材の片面に粘着剤層の占有塗工面積が７０〜９８％になるように規則的に部分塗工されていることを特徴とする。「占有塗工面積が７０〜９８％になるように規則的に部分塗工されている」とは粘着剤層が基材表面に条線状、水玉状、タイル状、ストライプ状などの規則的な形状で均一に塗工され、粘着剤層の全面積で基材上の粘着剤が塗工されている部分が７０〜９８％を占有していることを意味する。
【００２１】
上記占有塗工率が７０％以下であると貼付時の接着力が極端に低下する。または貼付後水作業や入浴時に粘着剤が無い部分から水が進入し、剥がれやすくなる等の不具合が発生する。９８％を超えると、透湿性が悪化し、発汗時の蒸れ等に対する効果が希薄となるおそれがある。
【００２２】
また、粘着剤層の厚みは製造工程、使用上問題ない範囲で任意に設定してよく、０．０１〜３ｍｍが最も好適である。０．０１ｍｍ未満であると貼付時の関節等激しい運動時に皮膚に追従しにくく、３ｍｍを超えるとコーティング時に粘着剤が流れて粘着剤層が所定の形状に保持できない。
【００２３】
さらに、本発明に使用される粘着剤層は、圧着圧力８０ｇ／ｃｍ2で皮膚に粘着剤層を圧着させたとき、５０ｍｍ×５０ｍｍの貼付面積当たりの皮膚に接する粘着剤の総面積が、貼付面積の５０〜９５％になるように粘着剤層表面が凹凸に形成されていることが好ましい。
すなわち、「圧着圧力８０ｇ／ｃｍ2で皮膚に粘着剤層を圧着させたとき、５０ｍｍ×５０ｍｍの貼付面積当たりの皮膚に接する粘着剤の総面積が、貼付面積の５０〜９５％になるように粘着剤層表面が凹凸に形成されている」とは、粘着剤組成物が基材表面に粘着剤層表面に条線状、水玉状、タイル状、ストライプ状などの凹凸形状に均一または不均一な塗工状態とされていることを意味する。
【００２４】
なお、貼付面積当たりの皮膚に接する粘着剤の総面積が、貼付面積の５０％未満であると、貼付時の接着力が極端に低下する、または貼付後水作業や入浴時に粘着層が無い部分から水が進入し、剥がれやすくなるなどの不具合が発生する恐れがあり、９５％以上であると、透湿性が悪化し、発汗時の蒸れ等に対する効果が希薄となる恐れがある。
【００２５】
このような粘着剤層を形成する方法としては、特に限定されないが、粘着剤層表面の凹凸が粘着剤層側に凹凸装飾加工が施された離型シートに粘着剤を塗工することによって形成する方法が挙げられる。粘着剤層は離型シートの片面あるいは両面に形成することができる。
すなわち、上記凹凸装飾加工を用いることで、粘着剤が凹部に落ち込むことで、離型紙からテープを展開した際、凹部の粘着剤が強制的に離型紙側に剥離され、微細孔を形成することで、粘着剤の透湿性が格段に向上することを見いだした。
【００２６】
なお、粘着剤層の凹部の厚みは製造工程、使用上問題ない範囲で任意に設定してよく、０〜１ｍｍが最も好適である。すなわち、凹部部分の粘着剤層の厚みが限りなく０（すなわち非粘着塗工部がある）に近いほうが、透湿性に優れ、１ｍｍを超えると透湿性への効果が期待できなくなる恐れがある。
【００２７】
本発明においては上記のようにして得られた粘着剤層に必要に応じて、沈痛消炎剤、ビタミン剤、抗ヒスタミン剤、コルチコステロイド類、など粘着剤と相溶可能な薬物をその治療目的に応じて任意に含有させても良い。
【００２８】
本発明で用いる粘着剤層には、本発明の効果を損なわない範囲内で、一般に粘着剤に添加されている、粘着付与剤、無機充填剤、老化防止剤、酸化防止剤、紫外線吸収剤、顔料等が添加されてもよい
【００２９】
本発明で使用される基材は、特に限定されず、例えば、パルプ、マニラ麻、綿布、ポリエステル繊維、レーヨン繊維、ナイロン繊維、アクリル繊維、ビニロン繊維、スパン繊維、ウレタン繊維等、又はこれらの混合繊維からなる不織布、織布等や、または発泡体またはラミネート品やウレタン等の透湿性フィルムの単独フィルムまたは発泡体またはラミネート品またはこれらを機械的に穿孔処理したものが挙げられる。
【００３０】
粘着剤層を形成する方法としては、特に限定されず、例えば、上記粘着剤を直接基材の片面に塗工する方法、予め離型紙上に粘着剤を塗工し、粘着剤層を形成した後、得られた粘着剤層を基材に転写し積層する方法が挙げられ、中でも、転写する方法が好適に用いられる。
【００３１】
上記離型紙は、粘着テープ用に使用されている任意の離型紙が使用可能であり、例えば、クラフト紙、クルパック紙、上質紙等の紙や、ポリエチレン、ポリプロピレン、ポリエステル、ポリウレタン等の合成樹脂フィルム及びその積層フィルムの表面に長鎖アルキル系離型剤、シリコーン系離型剤等の離型剤を塗布したものが挙げられる。
【発明の効果】
【００３２】
本発明の粘着テープは、粘着剤層が（メタ）アクリル酸エステル系重合体１００重量部と、この（メタ）アクリル酸エステル系重合体と相溶性を有するヒドロキシカルボン酸高級アルキルエステル３〜３０重量部とを含むので、濡れた皮膚への良好な接着性と乾燥した皮膚への接着力及び凝集力のバランスが良好で且つ使用基材（材料）の制限無い。
【００３３】
そして、基材に沿って積層された粘着剤層を備え、粘着剤層が、基材に対する粘着剤層の占有塗工面積率が７０〜９８％になるように規則的に基材に部分塗工されている構成とすれば、高い透湿性を有すると共に、貼付後発汗による蒸れ・かゆみを極限まで低下した医療用貼付製品として好適に使用しうる。
【００３４】
また、圧着圧力８０ｇ／ｃｍ２で皮膚に粘着剤層を圧着させたとき、５０ｍｍ×５０ｍｍの貼付面積当たりの皮膚に接する粘着剤の総面積が、貼付面積の５０〜９５％になるように粘着剤層表面が凹凸に形成されている構成とすれば、高い透湿性を有すると共に、貼付後発汗による蒸れ・かゆみを極限まで低下した医療用貼付製品として好適に使用しうる。
【発明を実施するための最良の形態】
【００３５】
以下、実施例を挙げて本発明をより詳しく説明する。なお、本発明は以下の実施例に限
定されるものではない。
【００３６】
（実施例１）
（粘着剤溶液の製造）
不活性ガス雰囲気下でアクリル酸２エチルヘキシル７０重量部とアクリル酸５重量部とアクリル酸２メトキシメチル（商品名アクリックスＣ１：東亜合成社製）２０重量部を酢酸エチル中で共重合し（メタ）アクリル酸エステル系重合体を得たのち、さらに酢酸エチルを用いて粘度調整を行った。この溶液の固形分である（メタ）アクリル酸エステル系重合体１００重量部に対し、ヒドロキシカルボン酸高級アルキルエステルとしての乳酸オクチルドデシル１０重量部、２官能エポキシ化合物を０．５重量部加え、混合し粘着剤溶液を得た。
【００３７】
（部分塗工／パターンコーティング）
得られた粘着剤溶液をリバースコーターに条線状のナイフを取り付けて塗布し、乾燥後の厚みが６０μｍ、粘着剤層の占有塗工率が９５％となるよう５０μｍ厚みのポリエステル製セパレーターに塗工し、ギアオーブンにて１００℃５分間乾燥後、坪量１００ｇのポリエステル不織布にラミネートし粘着テープを得た。
【００３８】
（実施例２）
アクリル酸セロソロブ５３重量部、アクリル酸ラウリル４２重量部、アクリル酸２メトキシメチル５重量部を共重合し、粘着剤層の占有塗工率を８５％にした以外は実施例１と同様にして粘着テープを得た。
【００３９】
（実施例３）
乳酸オクチルドデシルに替えて、リンゴ酸ジイソステアリルを１０重量部にした以外は実施例１と同様に粘着テープを得た。
【００４０】
（実施例４）
粘着剤層の占有塗工率を９９％にした以外は実施例１と同様に粘着テープを得た。
【００４１】
（比較例１）
乳酸オクチルドデシルを用いなかった以外は実施例１と同様に粘着テープを得た。
【００４２】
（比較例２）
乳酸オクチルドデシルを４０重量部とした以外は実施例１と同様に粘着テープを得た。
【００４３】
実施例１〜３、比較例１〜３で得られた粘着テープについて、下記の試験を行なった。結果を表１に示す。
【００４４】
（評価方法）
接着力の測定に用いた側定機及び試験条件は下記のとおりである。
試験装置  荷重計付き引張試験機（ストログラフ）
・引張速度  ３００ｍｍ／ｍｉｎ
・引張角度  １８０°、試料数    各３
・測定は２３℃、６５％ＲＨ（恒温恒湿）環境下で行った。
【００４５】
（１）対ＢＰ板接着力
上記粘着テープから試験片の長さ方向と粘着剤の塗布方向が一致するように幅２０ｍｍ、長さ１５０ｍｍの試験片を作成した。ベークライト板（ＢＰ板）を＃３２０サンドペーパーにて長さ方向に片道１０回研磨後、アルコールにて充分洗浄する。アルコール処理後、アルコールが充分乾燥したＢＰ板に粘着テープを貼付、１ｋｇローラーにて１往復圧着し３０秒後の粘着力を測定し乾燥時の接着力とした。
【００４６】
上記アルコール分処理後、ＢＰ板をイオン交換水に１０分以上浸けておく。イオン交換水中からＢＰ板を引き上げ、濡れた面にテープを貼付、１ｋｇローラーにて１往復圧着し、３０秒後の接着力を測定し水濡れ時の接着力とした。
【００４７】
上記の接着力もちいて、水濡れ面の接着率＝水濡れ時の接着力／乾燥時の接着力×１００（％）として、水濡れ面の接着率を算出した。
【００４８】
（２）対皮膚接着力
上記と同様に試験片を作成し、被着体は前腕前面皮膚を用いた。貼付前にアルコールを浸けたガーゼにて被着体の汗、皮脂を除去し、アルコールが充分乾燥した後に皮膚にテープを貼付、１ｋｇローラーにて１往復圧着し３０秒後の粘着力を測定し、乾燥時の接着力とした。
【００４９】
上記アルコール処理後、アルコールが充分乾燥した皮膚にイオン交換水を浸けたキムワイプにて、皮膚をしめらせ、濡れた面にテープを貼付、１ｋｇローラーにて１往復圧着し、３０秒後の接着力を測定し水濡れ時の接着力とした。
【００５０】
上記の接着力もちいて、水濡れ面の接着率＝水濡れ時の接着力／乾燥時の接着力×１００（％）として水濡れ面の接着率を算出した。
【００５１】
（３）透湿度
実施例１〜３、比較例１〜３で得られた粘着テープについて、ＪＩＳ  Ｚ０２０８（カップ法）に準じて透湿度を測定した。
【００５２】
【表１】
2006297046.tif 000002
【００５３】
表１から明らかなように本発明の粘着テープは比較例と比べ、濡れた皮膚への良好な接着性を有し、かつ、乾燥した皮膚への粘着力及び凝集力のバランスが優れているとともに透湿性がめざましく向上することが判明した。
【００５４】
（実施例５）
上記実施例１と同様にして粘着剤溶液を得たのち、得られた溶液を、高さが０．１ｍｍ、断面積が０.７８５ｍｍ2の突起が１００ｍｍ2あたり、３８個設けられたエンボスロールにより凹凸加工を施した離型紙に乾燥後の厚みが６０μｍとなるように塗工した。その後、ギアオーブンにて１００℃５分間乾燥後、基材としての坪量１００ｇのポリエステル不織布に得られた粘着剤層をラミネートし粘着テープを得た。
【００５５】
（実施例６）
上記実施例２と同様にして粘着剤溶液を得たのち、得られた溶液を、高さが０．１ｍｍ、断面積が０.２８３ｍｍ2の突起が１００ｍｍ2あたり、１７個設けられたエンボスロールにより凹凸加工を施した離型紙に乾燥後の厚みが６０μｍとなるように塗工した。その後、ギアオーブンにて１００℃５分間乾燥後、基材としての坪量１００ｇのポリエステル不織布に得られた粘着剤層をラミネートし粘着テープを得た。
【００５６】
（実施例７）
上記実施例３と同様にして粘着剤溶液を得たのち、得られた溶液を、高さが０．１ｍｍ、断面積が１０ｍｍ2の突起が１００ｍｍ2あたり、２個設けられたエンボスロールにより凹凸加工を施した離型紙に乾燥後の厚みが６０μｍとなるように塗工した。その後、ギアオーブンにて１００℃５分間乾燥後、基材としての坪量１００ｇのポリエステル不織布に得られた粘着剤層をラミネートし粘着テープを得た。
【００５７】
上記実施例５〜７で得られた粘着テープについて、圧着圧力８０ｇ／ｃｍ2で皮膚に粘着剤層を圧着させたときの、５０ｍｍ×５０ｍｍの貼付面積当たりの皮膚に接する粘着剤の総面積の割合を求めた結果、および、上記実施例１〜４および比較例１〜３と同様にして対ＢＰ板接着力、対皮膚接着力、透湿度を調べた結果を表２に示した。
なお、粘着剤の総面積の割合は、離型紙の突起以外の部分の面積、すなわち、離型紙の凹部分の面積割合とした。因みに、実施例５では、（100−0.785×38）=70.17（%）、約７０．２％となる。
【００５８】
【表２】
2006297046.tif 000003